REVENDICATIONS 1. Procédé de revêtement d'un substrat consistant à revêtir totalement ou partiellement ledit substrat avec une barbotine en milieu organique comprenant au moins un polymère à base de silicium, de carbone et éventuellement d'azote, au moins une charge minérale, puis à traiter thermiquement le substrat ainsi revêtu, ledit procédé étant caractérisé en ce que l'on utilise une barbotine comprenant un tensio-actif. 2. Procédé selon la revendication i, caractérisé en ce que l'on utilise une barbotine comprenant un tensio-actif présentant un rapport groupement hydrophile/groupement lipophile (HLB) supérieur à 3, en particulier supérieur à 5 et de préférence supérieur à 9. 3. Procédé selon l'une des revendications précédentes caractérisé en ce que l'on utilise une barbotine comprenant un tensio-actif correspondant à la formule générale suivante (A-COO)m - B dans laquelle m m 2 2. A A est le résidu d'un acide de formule générale suivante RCO [-O-HCR1-(R2)n-CO]p-O-HCR1-(R2)n-COOH (I) dans laquelle R, R11 R2 identiques ou non représentent lthydrogène ou un radical hydrocarboné linéaire ou ramifié en C1 - C25r n vaut O ou 1 et p varie entre 0 et 200. Si m = 2, alors B est le résidu d'un composé de formule générale suivante H -O-HCR3-CH2]q-O-HCR3-CH2OH (Il) dans laquelle R3 est un atome d'hydrogène ou un groupe alkyle en C1-C3 q est un entier variant de 10 à 500. Si m > 2, alors B est le résidu de valence m d'un polyéther polyol soluble dans l'eau de formule R4 ( - [O-HCR3-CH2-]r-OH}m (III) dans laquelle R3 et m ont la même signification que précédemment R4 est le résidu d'un composé organique comprenant m atomes d'hydrogène réactifs avec un oxyde d'alkylène. r vaut 0 ou varie de 1 à 500, sachant que le nombre total d'unité -O-HCR3-CH2- dans la molécule est d'au moins 10. 4. Procédé selon l'une des revendications 1 ou 2, caractérisé en ce que l'on utilise une barbotine comprenant comme tensio-actif, des produits résultant de la condensation d'un poly(alkylène inférieur)imine avec un polyester comprenant un groupement acide carboxylique libre, lesdits produits présentant au moins deux groupements polyester fixés à chaque poly(alkylène inférieur)imine. 5. Procédé selon l'une des revendications 1 ou 2, caractérisé en ce que l'on utilise une barbotine comprenant un tensio-actif correspondant à un mono ou un diester phosphorique de formule générale formule dans laquelle les radicaux R, identiques ou différents, représentent l'hydrogène ou un radical de formule dans laquelle R1 - R4 sont des radicaux identiques ou différents et représentent lihydrogène ou un radical hydrocarboné saturé en C1-C3, R5 représente. un radical hydrocarboné saturé ou non en C7-C20 et n varie de 2 à 18. 6. Procédé selon l'une des revendications précédentes caractérisé en ce que l'on utilise une barbotine comprenant au moins une charge minérale choisie parmi les carbures1 les nitrures, les carbonitrures, parmi les silicates, les oxydes des éléments choisis parmi les colonnes 2A - 4A et 3B et 4B. 7. Procédé selon l'une des revendications précédentes caractérisé en ce que l'on utilise une barbotine dont la teneur en polymère précité est comprise entre 10 et 60 % par rapport au poids total de ladite barbotine. 8. Procédé selon l'une des revendications précédentes caractérisé en ce que l'on utilise une barbotine dont la teneur en tensio-actif est comprise entre 0,1 et 1 % par rapport au poids total de la barbotine. 9. Procédé selon l'une des revendications précédentes caractérisé en ce que l'on utilise une barbotine dont la teneur en charge minérale est comprise entre 5 et 60 % par rapport au poids total de la barbotine. 10. Procédé selon l'une des revendications précédentes caractérisé en ce que l'on utilise une barbotine dont le milieu organique est choisi parmi les hydrocarbures aliphatiques ou aromatiques, en C1-C10, les composés halogénés à base de carbone et éventuellement d'hydrogène, en C1-C10, les éthers aliphatiques ou alicycliques, en C2-CiO, ou leurs mélanges 11. Procédé selon l'une des revendications précédentes caractérisé en ce que le traitement thermique est effectué à une température comprise entre 200 et 9000C et de préférence entre 400 et 9000C